(57)【要約】【課題】  半透明感及びスモーク調感等の重厚感を有し、汚れが生じ難いアクリル樹脂系成形体を提供する。【解決手段】  少なくともミルドファイバーを組成物中に０．５〜２０重量％の割合で含有するアクリル樹脂系組成物を成形して得られた視感透過率が５０〜８０％の成形物を、更にその裏面に遮光塗料を塗装し、かつその表面を粗面加工して得られる半透明スモーク調成形体であって、前記ミルドファイバーの外形形状が平均径５〜２０μｍ、及び平均長さが１００〜５００μｍである半透明スモーク調成形体。【選択図】  なし【特許請求の範囲】
【請求項１】
少なくともミルドファイバーを組成物中に０．５〜２０重量％の割合で含有するア
クリル樹脂系組成物を成形して得られる視感透過率が５０〜８０％の成形物を、更にその裏面に遮光塗料を塗装し、かつその表面を粗面加工して得られる半透明スモーク調成形体であって、前記ミルドファイバーの外形形状が平均径５〜２０μｍ、及び平均長さが１００〜５００μｍである半透明スモーク調成形体。
【請求項２】
前記アクリル樹脂系組成物が少なくともアクリルシラップ、前記ミルドファイバー、硬化剤、及び架橋剤を含有していることを特徴とする請求項１記載の半透明スモーク調成形体。
【請求項３】
前記ミルドファイバーの屈折率が１．５４〜１．５６である請求項１又は２記載の半透明スモーク調成形体。
【請求項４】
前記遮光塗料がアクリル系塗料である請求項１ないし３のいずれかに記載の半透明スモーク調成形体。
【請求項５】
前記表面の粗面加工が粗さ#１２０〜#４００番のサンドペーパーを用いた乾式研磨加工である請求項１ないし４のいずれかに記載の半透明スモーク調成形体。
【請求項６】
アクリルシラップ、平均径が５〜２０μｍで平均長さが１００〜５００μｍの外形形状を有するミルドファイバー、硬化剤、及び架橋剤を含有し、該ミルドファイバーを組成物中に０．５〜２０重量％の割合で含有しているアクリル樹脂系組成物を型に注入して加熱硬化後脱型し、得られた視感透過率５０〜８０％の成形物の裏面に遮光塗料を塗装し、かつその表面を粗面加工することを特徴とする半透明スモーク調成形体の製造方法。
【請求項７】
前記表面の粗面加工が粗さ#１２０〜#４００番のサンドペーパーを用いた乾式研磨加工である請求項６に記載の半透明スモーク調成形体の製造方法。
【発明の詳細な説明】
【技術分野】
【０００１】
本発明は、半透明スモーク調成形体及びその製造方法に関し、より詳しくは、アクリル樹脂系組成物を成形して得られる半透明感及びスモーク調感を有する成形体及びその製造方法に関する。 
【背景技術】
【０００２】
近年、アクリル樹脂系人工大理石成形体は、優れた耐候性と機械的物性および高級感から、洗面化粧台、台所カウンター、浴槽などのサニタリー用品、テーブル、建築用の内装材等として広く用いられている。アクリル樹脂系人工大理石の成形原料として、メタクリル酸メチル又はこれにアクリル系ポリマーを配合した樹脂成分に、アルミナ、水酸化アルミニウム、マイカ、シリカ、ガラス粉などの無機充填材を添加した樹脂組成物がよく使用されている。特に半透明感、奥行き感、重厚感等の外観を有するものが好まれており、これらの外観を有する、多くのアクリル樹脂系組成物、又は該組成物より得られる成形体が提案されている。
【０００３】
特許文献１には、石目模様付与剤が分散された熱硬化性樹脂組成物が重合硬化された半透明の裏面に石目模様を有する着色層を設けた半透明樹脂成形品が開示されている。特許文献２には、透明感ないし半透明感及び奥行き感に優れ、汚れが生じ難い人工大理石化粧板として、メタクリル酸メチルを主体とする重合体と、珪酸カルシウム、タルク等の無機粉体を含むマトリックスからなる人工大理石平板の少なくとも一方の面にアクリル樹脂製装飾シートを重合一体化されてなる化粧板が開示されている。
【０００４】
【特許文献１】特開平４−２６３９４２５号公報
【特許文献２】特開２００３−２２０６７１号公報
【発明の開示】
【発明が解決しようとする課題】
【０００５】
しかしながら、特許文献１においては通常のガラス繊維、水酸化アルミニウム等が用いられるので、石目模様の深み感が出せるものに限定される。また、特許文献２に記載の化粧板は、透明感ないし半透明感を有しているが、半透明感とスモーク調感を兼ね備えてはいない。尚、本発明においてスモーク調感とは、成形体表面の光の散乱、及び成形体内部での光の散乱と屈折等により透明性が妨げられているものをいい、スリガラス調感のように成形体表面のみの光の散乱により透明性が妨げられているものとは異なる。
また、種々の無機充填材を添加したアクリル樹脂系組成物を成形して得られる人工大理石は、その表面を研磨すると、アクリル樹脂マトリックス中に含まれている無機充填材が表面に露出し、この無機充填材は、親水性と共に親油性をも有していることが多く、化粧板表面に種々の液体状汚染物質が付着すると、アクリル樹脂と無機充填材との界面にこの液状汚染物質が浸透して落ち難い汚れが付着するという問題もあった。
したがって、透明感、奥行き感等の外観性を有する樹脂組成物は提案されているが、半透明感及びスモーク調感を備えた重厚感を有するアクリル樹脂系組成物は知られていない。本発明は、半透明感及びスモーク調感等の重厚感を有し、汚れが生じ難いアクリル樹脂系成形体、及び該成形体の製造方法を提供することを目的とする。 
【課題を解決するための手段】
【０００６】
本発明者らは、上記事情に鑑み、鋭意検討した結果、特定外形形状のガラス繊維を一定割合分散させた硬化型アクリル樹脂系組成物を重合硬化させて、視感透過率が５０〜８０％の成形物を得、該成形物の裏面に遮光塗料を塗装し、かつその表面を粗面加工することにより、上記課題が解決されることを見出し、本発明を完成させた。
【０００７】
すなわち、本発明は、少なくともミルドファイバーを組成物中に０．５〜２０重量％の割合で含有するアクリル樹脂系組成物を成形して得られる視感透過率が５０〜８０％の成形物を、更にその裏面に遮光塗料を塗装し、かつその表面を粗面加工して得られる半透明スモーク調成形体であって、前記ミルドファイバーの外形形状が平均径５〜２０μｍ、及び平均長さが１００〜５００μｍである半透明スモーク調成形体に関する発明である。
【０００８】
前記半透明スモーク調成形体においては更に下記の態様とすることが望ましい。
（１）前記アクリル樹脂系組成物が少なくともアクリルシラップ、前記ミルドファイバー、硬化剤、及び架橋剤を含有していること、
（２）前記ミルドファイバーの屈折率が１．５４〜１．５６であること、
（３）前記遮光塗料がアクリル系塗料であること、
（４）前記表面の粗面加工が粗さ#１２０〜#４００番のサンドペーパーを用いた乾式研磨加工であること
【０００９】
また、本発明は、アクリルシラップ、平均径が５〜２０μｍで平均長さが１００〜５００μｍの外形形状を有するミルドファイバー、硬化剤、及び架橋剤を含有し、該ミルドファイバーを組成物中に０．５〜２０重量％の割合で含有しているアクリル樹脂系組成物を型に注入して加熱硬化後脱型し、得られた視感透過率５０〜８０％の成形物の裏面に遮光塗料を塗装し、かつその表面を粗面加工することを特徴とする半透明スモーク調成形体の製造方法に関する発明である。
前記製造方法においては、前記表面の粗面加工が粗さ#１２０〜#４００番のサンドペーパーを用いた乾式研磨加工であることが望ましい。
【発明の効果】
【００１０】
上記態様とすることにより、裏面と表面に加工を施す前の成形物の視感透過率が５０〜８０％であることに基づく半透明感を有する成形物の裏面に遮光塗料を塗装し、かつその表面を粗面加工することにより、一層の半透明感、及び有色のスモーク調感を発現し重厚感のある成形体が得られる。尚、本発明の半透明スモーク調成形体における半透明感とスモーク調感は、前記ミルドファイバーの配合割合、表面の粗面加工、及び裏面の遮光塗料の色彩により制御することが可能である。
本発明の半透明スモーク調成形体は、アクリル樹脂系組成物を成形して得られるので、その成形体は機械的強度にも優れている。
【発明を実施するための最良の形態】
【００１１】
以下に本発明を詳細に説明する。
（１）アクリル樹脂系組成物
本発明の成形体の成形に使用する、硬化型アクリル樹脂系組成物は、少なくともアクリルシラップ、前記ミルドファイバー、硬化剤、及び架橋剤を含有している。
（ｉ）アクリルシラップ
本発明でアクリルシラップとは、（メタ）アクリル酸アルキルエステル類を主成分とするモノマー類から得られる重合体又は共重合体を、該（メタ）アクリル酸エステル系のモノマー類、好ましくはメタアクリル酸メチルに溶解せしめた、シラップ状の樹脂をいう。
上記（メタ）アクリル酸アルキルエステル類として特に代表的なものを例示すると、アルキル基の炭素鎖が１〜８個なる（メタ）アクリル酸アルキルエステル類などであり、具体的には、（メタ）アクリル酸エチル、（メタ）アクリル酸プロピルまたは（メタ）アクリル酸ブチルなどが挙げられるが、これらの中で、メタアクリル酸メチルの使用が望ましい。 
尚、その一部を、スチレン、ビニルトルエンまたはアクリルニトルなどの、いわゆるビニルモノマー類と併用しても良い。また、アクリルシラップ中に、水酸基含有多官能アクリレート類を含有させることも可能である。
【００１２】
（ii）ミルドファイバー
本発明において、ミルドファイバーの選択は、成形体に半透明感及びスモーク調感による重厚感を付与するのに特に重要である。
本発明で使用するミルドファイバーのガラスの種類としては、特に制限はなく、種々のガラス繊維が使用できるが、無アルカリガラス（Ｅガラス）が好ましい。
該ミルドファイバーは外形形状が平均繊維径５〜２０μｍ、好ましくは７〜１５μｍで、かつ平均繊維長が１００〜５００μｍ、好ましくは２００〜４００μｍの範囲にあるものであり、例えば平均繊維径５〜２０μｍ程度のガラス長繊維又は短繊維を上記平均繊維長となるようにカットもしくはミル粉砕して製造することが可能である。
使用するミルドファイバーが上記外形形状を有する場合に半透明感及びスモーク調感により重厚感のある成形体が得られる。
【００１３】
尚、前記ミルドファイバーの代わりに外形形状が球状であるガラスフリットを使用しても良好な半透明感及びスモーク調感を得ることはできない。また、ガラスフリットを大量に、例えば組成物中で４０〜８０重量％となるように添加した場合にスモーク調感を帯びた成形体が得られる可能性があるが、成形体の機械的特性、高価格と成形体の切断性の低下等の点からガラスフリットの使用は実用上好ましくない。
更に、本発明のミルドファイバーは、屈折率が１．５４〜１．５６の範囲にあるものを使用することが望ましい。かかる屈折率の範囲にある場合に良好な半透明感及びスモーク調感が得られる。
本発明のミルドファイバーは、樹脂との密着性を向上させる目的で、アミノシラン、エポキシシラン等のシランカップリング剤などによる表面処理を行ってもよい。
本発明において、視感透過率が５０〜８０％の成形物を得るにはアクリル樹脂系組成物中のミルドファイバーの含有割合は、０．５〜２０重量％である。尚、本発明の成形体の半透明感とスモーク調感は、ミルドファイバーの含有割合と成形体表面の粗面加工により制御することができるので、粗面加工の研磨を行う際に例えば粗さ#１２０〜#４００番のサンドペーパーのうち粗い方のサンドペーパーを使用するときはミルドファイバーの含有割合を０．５〜５重量％程度とすることができ、一方、目の細かい方のサンドペーパーを使用するときはミルドファイバーの含有割合を１０〜２０重量％程度とすることもできる。
【００１４】
（iii）硬化剤
有機過酸化物等の硬化剤は、アクリルシラップに含まれる二重結合をラジカル重合させ硬化物とする作用を有する。かかる硬化触媒として、ベンゾイルパーオキサイド、ラウロイルパーオキサイド、クメンハイドロパーオキシド、メチルエチルケトンパーオキシド、
ｔ−ブチルパーオキシオクトエート、ｔ−ブチルパーオキシピバレート、ｔ−ブチルパーオキシブチレート、ｔ−ブチルパーオキシイソプロピルカーボネートまたはジ−ｔ−ブチルパーオキシトリメチルシクロヘキサンの如き、各種の有機過酸化物；あるいは、アゾビスイソブチルニトリルまたはアゾビスジメチルバレロニトリルの如き、各種のアゾ化合物などが例示できる。また、硬化剤として低温系硬化剤と高温系硬化剤を併用することもできる。
該硬化剤の配合量は、アクリルシラップ１００重量部に対して、好ましくは０．２〜８重量部、特に好ましくは０．３〜６重量部の範囲で使用することができる。前記０．２重量部以上とすることで必要な硬化速度を維持でき、前記８重量部以下とすることにより、架橋間分子量が大きくすることができ、優れた機械的特性と耐熱水性等を得ることができる。
【００１５】
（iv）架橋剤
架橋剤は、硬化性を良好にし、成形体の耐熱性を高くし、衝撃性等の機械的特性を良くする作用を有し、例えばエチレングリコールジ（メタ）アクリレート、ジエチレングリコールジ（メタ）アクリレート、１，３−ブタンジオールジ（メタ）アクリレート、１，４−ブタンジオールジ（メタ）アクリレート、ネオペンチルグリコールジ（メタ）アクリレート、ヘキサメチレンジ（メタ）アクリレート等の二官能（メタ）アクリレート等、或いはトリメチロールプロパントリ（メタ）アクリレート等の多官能（メタ）アクリレート等を挙げることができる。これらは単独或いは二種類以上を混合して使用することができる。架橋剤の配合量は、アクリルシラップ１００重量部に対して０．２〜１５重量部、好ましくは０．３〜１０重量部の範囲で使用することができる。前記０．２重量部以上で耐熱性が向上し、前記１５重量部以下で硬化物が脆くなるのを防止できる。
【００１６】
（ｖ）その他の成分
本発明のアクリル樹脂系組成物には、アクリル樹脂系成形体に耐熱性を付与する等の目的でアクリル樹脂系ポリマー（以下、高分子量アクリルポリマーということがある。）を添加して使用することができる。高分子量アクリルポリマーはその使用目的に応じて広い重量平均分子量範囲のものを使用することが可能である。例えばサニタリー用品に使用する場合は重量平均分子量が５万〜５０万程度のもの（本発明において重量平均分子量とは、液体クロマトグラフィーにより測定して、標準ポリスチレンに換算して求められる値である。）を使用することができる。高分子量アクリルポリマーは、メタクリル酸メチルを主モノマー成分として得られるポリマーが好ましい。この他にモノマー成分として、（メタ）アクリル酸、（メタ）アクリル酸エステルを用いることができ、具体的には、（メタ）アクリル酸エチル、（メタ）アクリル酸プロピル、（メタ）アクリル酸ブチル、（メタ）アクリル酸イソブチル、（メタ）アクリル酸ｔ−ブチル、（メタ）アクリル酸２−ヒドロキシエチル、（メタ）アクリル酸ラウリル等の（メタ）アクリル酸アルキルエステル；（メタ）アクリル酸シクロヘキシル等の（メタ）アクリル酸シクロアルキルエステル；（メタ）アクリル酸ジメチルアミノエチル、（メタ）アクリル酸ジエチルアミノエチル等の塩基性（メタ）アクリル酸アルキルエステル類及び（メタ）アクリル酸等を挙げることができる。 
【００１７】
これらのうち入手が容易なこと、経済性、取り扱い性が良好なこと、機械的特性、耐水性等のバランスがとれていること等から、モノマー成分として、メタクリル酸メチルと（メタ）アクリル酸エステルとの組み合わせが好ましい。これらの（メタ）アクリル酸エステルは、二種類以上を適宜混合して用いても良く、また、（メタ）アクリル酸エステルと共重合可能なスチレンもモノマー成分として併用することができる。 
上記（メタ）アクリル酸エステルは、多官能（メタ）アクリレート系モノマーであってもよい。該多官能（メタ）アクリレート系モノマーとしては、具体的には、例えば、エチレングリコールジ（メタ）アクリレート、ジエチレングリコールジ（メタ）アクリレート、プロピレングリコールジ（メタ）アクリレート、１，３−ブチレングリコールジ（メタ）アクルート等の多個アルコールとの多価エステル、ジビニルベンゼン、トリアリールイソシアヌレート、アリールメタクリレート等の多官能（メタ）アクリレート系モノマーが挙げられ、これらは、必要に応じて単独であるいは二種以上を併用して使用することができる。高分子量アクリルポリマーを得る際には、重合開始剤を使用する。更に、高分子量アクリルポリマーを得るには、モノマー成分の重合反応を制御して、該アクリルポリマーの重量平均分子量を調節するために、連鎖移動剤を添加することができる。
高分子量アクリルポリマーを使用する場合には、耐熱性付与等の点から、アクリルシラップ１００重量部に対し、１０〜６０重量部配合することができる。
【００１８】
（２）成形物の成形
前記したアクリル樹脂系組成物を構成する各成分を例えば、脱泡釜に入れ、攪拌混合した後、釜内部を減圧して脱泡し、この脱泡したアクリル樹脂系組成物を型内に注入する。
成形物裏面を形成する面は、塗膜がのりやすいように、粗研磨されているのが望ましい。
また、成形体の使用目的により異なるが、本発明の機能を付与するに好ましい成形体の厚みは２〜３０ｍｍ、好ましくは５〜２０ｍｍ程度である。
次に該型を加熱して重合硬化させる。好ましい加熱温度は、使用する樹脂成分、重合開始剤等の種類や量によって変動するが、一般的には４０〜１４０℃、好ましくは６０〜１２０℃である。
加熱方法は、所定温度に設定が可能な加熱炉に入れてもよく、所定温度に暖めた水槽に浸漬することにより行うこともできる。尚、加熱は型に注入直後に行ってもよく、所定の時間、例えば１０分程度放置してから加熱してもよい。 
加熱時間は、加熱温度が４０℃の場合には８時間程度、１２０℃の場合には１〜２時間程度が目安となる。加熱時間を長くする条件を選ぶことにより、重合反応に伴う発熱を分散し、より高分子量のポリマーを得ることが可能となる点で好ましい。
上記加熱時間は、製品厚みにより調整する必要がある。
加熱を行うと、型内で組成物が重合硬化して固まり、視感透過率が５０〜８０％の成形物となる。
【００１９】
（３）成形物の加工
次に前記成形物をその裏面に遮光塗料の塗装と、表面の粗面加工を行うが、これらの加工の順序は特に限定されない。
（３−１）成形物裏面に遮光塗料の塗装
前記成形で得られた成形物は、視感透過率が５０〜８０％であり、更に一層の半透明感、及び有色のスモーク調感を発現させるために、成形物裏面に遮光のための遮光塗料を塗装する。
尚、前記成形で得られた成形物の裏面に凹凸部等があってそのまま遮光塗料の塗装をするのに不都合がある場合には、塗装する裏面の面だし研磨した後に塗装を行う。
遮光塗料としては、特に限定されず、アクルル系塗料、ウレタン系塗料、アクリルウレタン系塗料、不飽和ポリエステル系塗料、エポキシ系アクリルウレタン系塗料等が使用可能であるが、これ等の中でも、基材樹脂の密着性、機械的特性等の点からアクリル系塗料が好ましい。
【００２０】
（３−２）成形物表面の粗面加工
成形物表面は、表面の光散乱を増加させて、半透明感を強調させるために粗面加工を行う。また、上記したような成形法で得られた成形物の表面は、通常型のハイピッチの跡が残っているので商品価値を高めるためには粗面加工を行う必要がある。また、成形品表面形成する型の面を#１０００番程度の鏡面仕上げにすると成形品表面にハイピッチの跡が形成されるのを防止できる一方、表面の光沢性が増加するので表面光沢を低下させて半透明感を強調させ商品価値を高めるためにはやはり粗面加工を行う必要がある。
本発明において粗面加工の程度は、人間の視覚の官能により評価されるものであるが、成形品表面を粗さ#８００のサンドペーパーを用いた乾式研磨加工による表面仕上げした場合と比較して、視感透過率が５〜２５％程度、好ましくは５〜１５％程度、特に好ましくは５〜１０％程度低下させるような粗面加工を行うのが望ましい。
この粗面加工の加工方法に特に制限はなく、周知のベルトサンダー、ディスクサンダー、あるいはオービタルサンダー等を使用して行うことができる。
例えば、前記表面の粗面加工は、粗さ#１２０〜#４００番のサンドペーパーを用いて乾式研磨法を採用することができる。成形体表面の粗さは、使用目的により特に制限されないが、上記粗さ#１２０〜#４００番のサンドペーパーを用いた粗面加工により得られる程度の粗さが好適に用いられる。
製品表面の仕上げ状態は、全体が均一なサンドペーパー跡がつくようにする。
例えば、＃２４０番で製品を仕上げる場合、先に研磨を行った＃１２０、＃１８０番のサンドペーパー跡が無くなり、＃２４０番の跡だけが均一に製品表面に付いた状態を仕上がりとする。大きな平面部分を研磨する際は、ベルトサンダーのような回転式のものを用い、立ち上がりなどがある角部はオービタルサンダー等で研磨するのが好ましい。
【００２１】
このようして得られた本発明の成形体は、成形体裏面の遮光塗料の色彩、半透明感及びスモーク調感とがあいまって優れた装飾美観を有しており、洗面化粧台、台所カウンター、浴槽などのサニタリー用品、テーブル等に極めて有用である。
【実施例１】
【００２２】
本発明を以下実施例により説明するが、本発明はこれらの例に限定されるものではない。尚、実施例における視感透過率の測定は、ＪＩＳ  Ｋ  ７１０５に準拠して、濁度計（日本電色工業（株）製、型式：ＮＤＨ２０００）を用いて行った。
【００２３】
アクリル樹脂系成形物を以下の方法により成形し、該成形物の裏面に遮光塗料を塗装し、その表面を粗面加工して得られた成形体の評価を行った。
１．成形物の成形
（１）成形物（１）の成形
（１−１）アクリル樹脂系組成物
成形物の成形原料として、下記成分を下記割合に配合してアクリル樹脂系組成物を得た。
（ｉ）アクリルシラップ：１００重量部
メチルメタクリレートモノマー８０重量％と、重量平均分子量１０万の低分子量アクリルポリマー２０重量％からなるシラップを使用した。
（ii）ミルドファイバー：１重量部
外形形状が平均繊維径１０μｍ、平均繊維長２５０μｍで、屈折率が１．５５８のミルドファイバーを用いた。
（iii）硬化剤：１．０重量部
低温系硬化剤（化薬アクゾ（株）製、商品名：パーカドックス３６）０．５重量部と、高温系硬化剤（化薬アクゾ(株)製、商品名：ラウロックス）０．５重量部を併用した。
（iv）架橋剤：０．６重量部
共栄社化学（株）製、商品名：ＥＧを使用した。
（ｖ）アクリル樹脂系ポリマー：２２重量部
重量平均分子量５万のアクリル樹脂系ポリマーを使用した。
（１−２）成形方法
脱泡タンクに前記アクリルシラップ、ミルドファイバー、硬化剤、架橋剤、アクリル樹脂系ポリマーを入れて、攪拌混合した後、釜内部を減圧して脱泡し重合反応液を調整した。
次に、該重合反応液を金型に注入した後６０℃に加熱し、４時間重合反応を行った。
初期重合の後、１２０℃のオーブンにて３時間加熱した。
得られた成形物を離型して、板状成形物（１）（縦９００ｍｍ、横２４００ｍｍ、高さ１２ｍｍ）を得た。
得られた成形物（１）の視感透過率は６４．５５％であった。
【００２４】
（２）成形物（２）の成形
（２−１）アクリル樹脂系組成物
成形物の成形原料として、下記成分のアクリル樹脂系組成物を使用した。
（ｉ）アクリルシラップ：１００重量部
メチルメタクリレートモノマー９０重量％と、重量平均分子量５万の低分子量アクリルポリマー１０重量％からなるシラップを使用した。
（ii）ミルドファイバー：１重量部
平均繊維径１０μｍ、平均繊維長４００μｍで、屈折率が１．５５８のミルドファイバーを用いた。
（iii）硬化剤：１．０重量部
低温系硬化剤（化薬アクゾ（株）製、商品名：トリゴノックスＰ−７０）０．５重量部と、高温系硬化剤（化薬アクゾ(株)製、商品名：カヤエステル３６）０．５重量部を併用した。
（iv）架橋剤：０．６重量部
共栄社化学（株）製、商品名：ＥＧを使用した。
（ｖ）アクリル樹脂系ポリマー：５０重量部
重量平均分子量５万のアクリル樹脂系ポリマーを使用した。
【００２５】
（２−２）成形方法
脱泡タンクに前記アクリルシラップ、ミルドファイバー、硬化剤、架橋剤、アクリル樹脂系ポリマーを入れて、攪拌混合した後、釜内部を減圧して脱泡し重合反応液を調整した。次に、該重合反応液をガラス板に挟み込んだ後、６０℃に加熱し、２時間重合反応を行った。初期重合の後、１２０℃のオーブンにて２時間加熱した。
得られた成形物を離型して、板状成形物（２）（縦９００ｍｍ、横９００ｍｍ、高さ５ｍｍ）を得た。得られた成形物（２）の視感透過率は７４．３％であった。
２．成形物の加工
２−１．遮光塗料の塗装
上記で得られた成形物（１）及び（２）の裏面をそれぞれ研磨して厚みを整えた。
アクリルウレタン系塗料（神東塗料（株）製、商品名：シントップAC#100、色彩：緑色）を研磨した裏面にそれぞれ塗布した。
２−２．成形体表面の粗面加工
成形物（１）と（２）の表面をそれぞれ荒いサンドペーパー（＃１２０番）を用いて乾式研磨加工による粗面加工を行い、アクリル樹脂系成形体（１）と（２）を得た。
３．アクリル樹脂系成形体の評価
上記加工により得られたアクリル樹脂系成形体（１）と（２）は、いずれも緑色の半透明感及びスモーク調等の重厚感を有していた。また、JIS  K  6902に準拠し、下記に示す（１）〜（１３）の項目について耐汚染、薬品性試験を行った。その結果、いずれの項目についても表面に変化は無く、汚れが生じ難い成形体であった。
(1)アセトン（純度99.5％）、(2)イソブチルアルコール（試薬一級）、(3)５％濃度カセイソーダ、(4)５％濃度塩酸、(5)醤油（キッコウマン（株）製、商品名：キッコウマンしょうゆ）、(6)ソース（カゴメ（株）製、商品名：カゴメソース  ウスター）、(7)次亜塩素酸ナトリウム水溶液（花王（株）製、商品名：キッチンハイター）、(8)アルカリ性水溶液（花王（株）製、商品名：マジックリン）、(9)マニュキャ（ジヨイン（株）製、商品名：２１Cグロッシーラッカー３）、(10)除光液（ジヨイン（株）製、商品名：２１Cネイルリムーバー）、(11)
ヘアートニック（資生堂（株）製、商品名：エムジー５）、(12)脱色剤（花王（株）製、商品名：蜂）、(13)けぞめ（花王（株）製、商品名：ラビナスヘアカラー  黒）
【産業上の利用可能性】
【００２６】
本発明の半透明スモーク調成形体は、成形体裏面の遮光塗料の色彩、半透明感及びスモーク調感とがあいまって優れた装飾美観を有しており、洗面化粧台、台所カウンター、浴槽などのサニタリー用品、テーブル等に広く使用することが可能である。